СПОСОБ ПРЯМОЙ ПЛАВКИ

1. Способ прямой плавки, включающий подачу (а) металлоносного исходного материала, содержащего оксиды железа и по меньшей мере 3% масс. оксидов титана, (b) твердого углеродистого исходного материала и (с) кислородосодержащего газа в емкость для прямой плавки, содержащую расплавленную ванну железа и шлака, и прямую плавку металлоносного исходного материала в этой емкости и получение выходных потоков расплавленного железа, расплавленного шлака, содержащего оксиды титана, и отходящего газа, причем способ отличается регулированием условий процесса, как описано здесь, так, что расплавленный шлак имеет вязкость в диапазоне 0,5-5 Пуаз, когда температура шлака в расплавленной ванне в емкости для прямой плавки составляет в диапазоне 1400-1550°С.
2. Способ по п.1, при этом расплавленный шлак представляет собой суспензию твердого материала и жидкой фазы, и этот твердый материал представляет собой твердую оксидную фазу при температуре шлака в процессе, в силу чего шлак представляет собой суспензию твердой оксидной фазы в жидкой шлаковой фазе.
3. Способ по п.2, включающий регулирование условий процесса регулированием состава шлака и температуры расплавленной ванны таким образом, чтобы она была ниже температуры ликвидуса шлака, так что твердая оксидная фаза выделяется из жидкой фазы, тем самым регулируя вязкость шлака.
4. Способ по п.2, включающий регулирование условий процесса так, что твердый материал в расплавленном шлаке составляет по меньшей мере 5% расплавленного шлака.
5. Способ по п.4, включающий регулирование условий процесса так, что твердый материал в расплавленном шлаке составляет по меньшей мере 10% расплавленного шлака.
6. Способ по п.5, включающий регулирование условий процесса так, что твердый материал в расплавленном шлаке составляет менее 30% расплавленного шлака.
7. Способ по п.6, включающий регулирование условий процесса так, что твердый материал в расплавленном шлаке составляет 15-25% расплавленного шлака.
8. Способ по п.1, при этом металлоносный исходный материал содержит любой один или более чем один из титанового магнетита, титаномагнетита и ильменита.
9. Способ по п.8, при этом, когда металлоносный исходный материал содержит только титаномагнетит, оксиды титана составляют менее 40% масс. металлоносного исходного материала.
10. Способ по п.8 или пункту 9, при этом, когда металлоносный исходный материал содержит только титаномагнетит, оксиды титана составляют менее 30% масс. металлоносного исходного материала.
11. Способ по п.8, при этом, когда металлоносный исходный материал содержит титаномагнетит и ильменит, оксиды титана составляют менее 50% масс. металлоносного исходного материала.
12. Способ по п.1, при этом металлоносный исходный материал также содержит оксиды других металлов, такие как оксиды ванадия.
13. Способ по п.12, при этом, когда металлоносный материал содержит оксиды ванадия, способ включает получение выходных потоков расплавленного железа и ванадия, расплавленного шлака, содержащего оксиды титана и оксиды ванадия, и отходящего газа.
14. Способ по п.1, включающий регулирование условий процесса регулированием отношения концентраций железа в шлаке к углероду в металле на уровне, составляющем менее 2:1.
15. Способ по п.1, включающий регулирование условий процесса регулированием отношения концентраций железа в шлаке к углероду в металле на уровне, составляющем менее 1,5:1.
16. Способ по п.1, включающий регулирование условий процесса регулированием отношения концентраций железа в шлаке к углероду в металле на уровне, составляющем от 1:1 до 1,3:1.
17. Способ по п.1, включающий регулирование условий процесса так, что расплавленный шлак имеет высокий кислородный потенциал.
18. Емкость для прямой плавки, используемая для плавки металлоносного исходного материала, содержащего оксиды железа и по меньшей мере 3% масс. оксидов титана, способом прямой плавки на основе расплавленной ванны, причем емкость содержит расплавленную ванну металла и шлака, и при этом расплавленный шлак обладает температурой в диапазоне 1400-1550°С и вязкостью в диапазоне 0,5-5 Пуаз.
19. Расплавленный железный продукт, полученный способом прямой плавки по любому из пп.1-17.
2
20. Шлаковый продукт, который имеет по меньшей мере 50% оксидов титана в виде TiO, полученный способом прямой плавки по любому из пп.1-17.
21. Сырье для сульфатного процесса получения пигментного диоксида титана, полученное способом прямой плавки по любому из пп.1-17.